(57)【要約】【課題】特殊な層を設けたり、厚さによる段差の問題がなく、簡単に敷くことや取り外すことができ、取り除いた場合に後が残らず、再度使用することもできる滑り防止加工床材を提供すること。【解決手段】基材層１１上に発泡層１２と表面層１３，１４を設けた床材１５の裏面に、非発泡合成樹脂の防滑層１６を設けるようにする。．これにより、厚い特殊な層を設けることなく滑りを防止することができ、段差が発生せず、簡単に敷いたり、取り外すことでだれでも模様替えができ、取り除いた場合にもあとが残らず、再度使用することもできるようにしている。【選択図】      図１
2004156165.tif 000002
【特許請求の範囲】
【請求項１】
基材層上に発泡層と表面層を設けた床材の裏面に、非発泡合成樹脂の防滑層を設けてなることを特徴とする滑り防止加工床材。
【請求項２】
前記防滑層を、塩化ビニル・酢酸ビニルペーストをゲル化してシート状として構成したことを特徴とする請求項１記載の滑り防止加工床材。
【請求項３】
前記防滑層を、オレフィン系樹脂を押出ラミネートコーティグまたはホットメルトロールコーターでコーティングして構成したことを特徴とする請求項１記載の滑り防止加工床材。
【請求項４】
前記防滑層を、オレフィン系樹脂のパウダを散布・塗布し、加熱焼結して構成したことを特徴とする請求項１記載の滑り防止加工床材。
【発明の詳細な説明】
【０００１】
【発明の属する技術分野】
この発明は、滑り防止加工床材に関し、基材層上に発泡層と表面層を備えたクッションフロアなどの床材の裏面に滑り防止加工を施したもので、キッチンや水廻りにも使用でき、インテリア感覚で使用することができるものである。
【０００２】
【従来の技術】
従来から床材の一つとして、塩化ビニル樹脂によるものが用いられており、例えばクッションフロアと称される床材では、塩化ビニル樹脂の透明表面層の裏面に印刷層が設けられ、印刷層の下にクッション性を付与するための塩化ビニル樹脂の発泡層が設けられ、さらにガラス繊維織布または不織布等の基材層を設けて構成されている。
【０００３】
このような床材の施工は、接着剤を塗布して施工することが行われており、施工は床職人など専門的な技術を有する者が施工していた。
【０００４】
また、両面テープを用いた家庭向の施工方法を採るものもあるが、仕上がりを美しくするには、経験と専門的な知見が必要であった。
【０００５】
従来のラグマットは繊維カーペットですべり止め加工を施したものはあるが、水廻りには、使えないし、また、塩化ビニルクッションフロアに縁加工したものはあるが、下地との間ですべり、転倒する危険がある。
【０００６】
さらに、木質系フローリング材がメインのダイニングキッチンや脱衣所では、水濡れによる腐食等の劣化を防止するため部分的にクッションフロアを敷いたり、キッチンの洗い場の床にクッションフロアを敷くことで水濡れ防止とともに、クッション性による足の疲れを軽減することも行われている。
【０００７】
一方、近年のホームセンタ等の普及に伴い、色々な人が部屋のイメージに合わせて床材を選定し、張り替えをするようになってきており、接着剤を使用せずに部屋のカーペットなどのように敷いたり、取り除いたりする場合には、踏み込み時にずれたり、滑ったりしないようにする必要があり、種々の提案がなされている。
【０００８】
例えば特許文献１の敷物の滑り防止材では、シート状の基材の表面側と裏面側にそれぞれ表側突起と裏側突起を突設しておき、床面と絨毯との間に挾んで敷くことで、表側突起を絨毯に食い込ませ、裏側突起を床面に係止して横ずれなどを防止するようにしている。
【０００９】
また、特許文献２の滑り止め層付き床材では、床材の裏面に、自己吸着層として、例えば独立気泡の発泡体の表面部を外気と連通する開口を有する吸盤構造に形成しておき、この自己吸着層を床面に吸着させることで滑りを防止するようにしている。
【００１０】
さらに、特許文献３の置き敷き畳では、畳構造体の裏面に滑り止めシートを積層するもので、例えば厚さ２ｍｍのエチレン酢酸ビニル共重合体シートをゴム系の溶剤タイプ接着剤で接着して積層するようにしている。
【００１１】
【特許文献１】
特開平８−２４１１２号公報
【特許文献２】
特開平８−３０２９７８号公報
【特許文献３】
特開平１０−１３１４６３号公報
【００１２】
【発明が解決しようとする課題】
ところが、特許文献１の敷物の滑り防止材では、床材とは別に滑り防止材としてのシートが必要であり、施工が繁雑となるだけでなく、床面がその分だけ高くなって段差が生じるなどの問題がある。
【００１３】
また、特許文献２の滑り止め層付き床材では、自己吸着性を利用して滑りを防止することから、発泡体の開口による吸盤構造を形成するなどの特殊加工層としなければならず、製造が大変となるとともに、発泡体の厚みにより段差が生じたり、非発泡体に比べ発泡体の強度が小さいことから耐久性の問題がある。
【００１４】
さらに、特許文献３の置き敷き畳では、畳構造体の裏面に、例えば厚さ２ｍｍのエチレン酢酸ビニル共重合体の滑り止めシートをゴム系の溶剤タイプ接着剤で接着して積層するが、畳のように全体の厚さが厚いものでは、２ｍｍ程度の滑り止めシートの厚さの影響はほとんど無いとしても、通常厚さが１．８〜２．０ｍｍ程度のクッションフロアでは、全体の厚さが２倍にもなり段差の問題が生じる等、そのまま適用することができないという問題がある。
【００１５】
この発明は、かかる従来技術の問題点に鑑みてなされたもので、特殊な層を設けたり、厚さによる段差の問題がなく、簡単に敷くことや取り外すことができ、取り除いた場合に後が残らず、再度使用することもできる滑り防止加工床材を提供しようとするものである。
【００１６】
【課題を解決するための手段】
上記従来技術が有する課題を解決するため、この発明の請求項１記載の滑り防止加工床材は、基材層上に発泡層と表面層を設けた床材の裏面に、非発泡合成樹脂の防滑層を設けてなることを特徴とするものである。
【００１７】
この滑り防止加工床材によれば、基材層上に発泡層と表面層を設けた床材の裏面に、非発泡合成樹脂の防滑層を設けるようにしており、厚い特殊な層を設けることなく滑りを防止することができ、段差が発生せず、簡単に敷いたり、取り外すことでだれでも模様替えができ、取り除いた場合にもあとが残らず、再度使用することもできるようになる。
【００１８】
また、この発明の請求項２記載の滑り防止加工床材は、請求項１記載の構成に加え、前記防滑層を、塩化ビニル・酢酸ビニルペーストをゲル化してシート状として構成したことを特徴とするものである。
【００１９】
この滑り防止加工床材によれば、前記防滑層を、塩化ビニル・酢酸ビニルペーストをゲル化してシート状として構成しており、この防滑層により厚い特殊な層を設けることなく滑りを防止することができ、段差が発生せず、簡単に敷いたり、取り外すことでだれでも模様替えができ、取り除いた場合にもあとが残らず、再度使用することもできるようになる。
【００２０】
さらに、この発明の請求項３記載の滑り防止加工床材は、請求項１記載の構成に加え、前記防滑層を、オレフィン系樹脂を押出ラミネートコーティグまたはホットメルトロールコーターでコーティングして構成したことを特徴とするものである。
【００２１】
この滑り防止加工床材によれば、前記防滑層を、オレフィン系樹脂を押出ラミネートコーティグまたはホットメルトロールコーターでコーティングして構成しており、この防滑層によっても厚い特殊な層を設けることなく滑りを防止することができ、段差が発生せず、簡単に敷いたり、取り外すことでだれでも模様替えができ、取り除いた場合にもあとが残らず、再度使用することもできるようになる。
【００２２】
また、この発明の請求項４記載の滑り防止加工床材は、請求項１記載の構成に加え、前記防滑層を、オレフィン系樹脂のパウダを散布・塗布し、加熱焼結して構成したことを特徴とするものである。
【００２３】
この滑り防止加工床材によれば、前記防滑層を、オレフィン系樹脂のパウダを散布・塗布し、加熱焼結して構成しており、この防滑層によっても厚い特殊な層を設けることなく滑りを防止することができ、段差が発生せず、簡単に敷いたり、取り外すことでだれでも模様替えができ、取り除いた場合にもあとが残らず、再度使用することもできるようになる。
【００２４】
【発明の実施の形態】
以下、この発明の滑り防止加工床板の一実施の形態について図面に基づき詳細に説明する。
図１は、この発明の滑り防止加工床板をクッションフロアに適用した一実施の形態にかかる概略断面図である。
【００２５】
この滑り防止加工床板１０は、図１に示すように、基材層１１上に発泡層１２、印刷層１３、および透明樹脂層１４を順に設けて表面が透明樹脂層１４とされた複合床材のクッションフロア１５とされ、さらにこれら複合床材のクッションフロア１５の裏面に、滑り防止加工である防滑層１６が設けられて構成される。
【００２６】
この滑り防止加工床材１０のクッションフロア１５は、これまでの塩化ビニル樹脂を用いる床材と同様に構成され、裏面となる基材層１１は、繊維質基材が用いられ、例えばガラスやパルプ等の混抄紙やガラス繊維織布、あるいは不織布など一般に使われているものが使用される。
【００２７】
この基材層１１によってその上に設けられる発泡層１２を保護し、強度や耐久性の向上を図るようにしている。
【００２８】
そして、クッションフロア１５の下面となる基材層１１の裏面には、クッションフロア１５をフローリング等の床面上に直接置き敷きした場合、その上を踏み込んだ際に床面で滑り、転倒する恐れがあることから、これを防止するための滑り防止加工である防滑層１６が設けられる。
【００２９】
この防滑層１６は、繊維質基材層１１の裏面に粘着性（タック）のある樹脂、あるいは表面摩擦抵抗の高いノンスリップ性の樹脂を含有、コーティングすることによって加工・形成される。
【００３０】
このような防滑層１６は、例えば繊維質基材層１１に、塩化ビニル・酢酸ビニルコポリマーを主成分とした塩化ビニル系樹脂ペーストを、ドクター（ナイフコーター、コンマコーターなど）コーティングし、ゲル化・シート化して形成される。
【００３１】
この防滑層１６は、例えば塩化ビニル系樹脂ペーストとしての塩酢ビコポリマーと、可塑剤としてのＤＯＰと、エポキシ化大豆油と、２次可塑剤と、熱安定剤と、減粘剤とで構成したものを用い、従来のクッションフロア１５の裏面に塗布し、ゲル化することで滑り防止加工が施される。
【００３２】
この塩化ビニル系樹脂ペーストをゲル化・シート化して形成する防滑層１６は例えば塩化ビニル系樹脂ペーストを厚さ０．０５〜０．５ｍｍ繊維質基材層１１に塗布して形成され、通常のクッションフロア１５の厚さが１．８〜２０ｍｍ程度であり、厚さの変化はほとんどなく、非発泡層であるので強度もあり、耐久性も確保できる。
【００３３】
この塩化ビニル系樹脂ペーストをゲル化・シート化する際の加熱条件は、１３０〜１８０℃で行う。加熱温度が１３０℃より低くなると、ゲル化はするが時間がかかり、十分なゲル化・溶融シート化することができず、折り曲げなどの屈曲ストレスによってコーティング表面にクラックが入ったり、クッションフロアの繊維質基材層１１への接着が不十分で剥がれたりする。また、１８０℃を越えて加熱温度が高くなると、クッションフロア１５の発泡層１２の２次発泡が起こり、変形が生じてしまう。
【００３４】
このような塩化ビニル系樹脂ペーストをゲル化・シート化して防滑層１６を加工・形成した滑り防止加工床材１０では、その粘着性（タック）によって床面に置き敷きした場合の滑りを防止でき、床面としてフローリング、カーペット、畳、クッションフロアのいずれの上に置き敷きした場合でも防滑効果を発揮するが、特にフローリングやクッションフロアに対し、優れた防滑効果を発揮する。
【００３５】
したがって、この滑り防止加工床材１０によれば、置き敷きすることでだれでも簡単に、部屋の模様替えをする感覚で床材の張り替えができる。
【００３６】
また、畳やカーペットの上にこの滑り防止加工床材１０を置き敷きするようにすれば、クッションフロア１５の表面層１４によって床面に落とした食べこぼしや汚れを水拭きなどで簡単に拭き取ることができ、畳やカーペットの汚れなどから保護することができる。
【００３７】
さらに、このような滑り防止加工床材１０のクッションフロア１５の裏面に滑り防止加工として設ける防滑層１６ａは、ポリフォレフィン系樹脂を押出ラミネートコーティングまたはホットメルトロールコーターでコーティングすることで形成することもできる。
【００３８】
この防滑層１６ａは、クッションフロア１５の繊維質基材層１１の裏面に、押出ラミネーターなどを使い、溶融したポリオレフィン系樹脂を押出ラミネートコーティングまたはホットメルトロールコーターでコーティングして形成する。
【００３９】
この防滑層１６ａのポリフォレフィン系樹脂としては、ＥＶＡ（エチレン−酢酸ビニル共重合体）、ＥＭＡ（エチレン−メタアクリレート共重合体）、ＥＭＭＡ（エチレン−メチルメタアクリレート共重合体）、ＥＥＡ（エチレン−エチルアクリレート共重合体）…などの１種もしくは２種以上を混合したものを使用することができる。
【００４０】
この防滑層１６ａは、例えばポリオレフィン系樹脂としてＥＶＡ（エチレン−酢酸ビニル共重合体）（Ｖａコンテント＝５〜４０％）、ＥＭＡ（エチレン−メタアクリレート共重合体）（ＭＡコンテント＝５〜３０％）、ＥＭＭＡ（エチレン−メチルメタアクリレート共重合体）（ＭＭＡコンテント＝５〜３０％のもの）、ＥＥＡ（エチレン−エチルアクリレート共重合体）（ＭＭＡコンテント＝５〜３０％）で構成されたものを用い、従来のクッションフロア１５の裏面に押出ラミネートコーティングまたはホットメルトロールコーターでコーティングすることで滑り防止加工が施される。
【００４１】
この防滑層１６ａとして押出コーティングするポリフォレフィン系樹脂の厚さは、例えば押出ラミネート機で１０〜１００μｍ程度とされて形成され、通常のクッションフロア１５の厚さが１．８〜２０ｍｍ程度であり、厚さの変化はほとんどなく、非発泡層であるので強度もあり、耐久性も確保できる。
【００４２】
なお、この防滑層１６ａとして使用するポリオレフィン系樹脂をＥＶＡ（エチレン−酢酸ビニル共重合体）とする場合には、高温での加工では樹脂の分解が起こるため２５０℃以下の加工条件とする。
【００４３】
このようなポリフォレフィン系樹脂を押出コーティングして防滑層１６ａを加工・形成した滑り防止加工床材１０では、その粘着性（タック）によって床面に置き敷きした場合の滑りを防止でき、床面としてフローリング、カーペット、畳、クッションフロアのいずれの上に置き敷きした場合でも防滑効果を発揮する。
【００４４】
したがって、この滑り防止加工床材１０によれば、置き敷きすることでだれでも簡単に、部屋の模様替えをする感覚で床材の張り替えができる。
【００４５】
また、畳やカーペットの上にこの滑り防止加工床材１０を置き敷きするようにすれば、クッションフロア１５の表面層１４によって床面に落とした食べこぼしや汚れを水拭きなどで簡単に拭き取ることができ、畳やカーペットの汚れなどから保護することができる。
【００４６】
さらに、このような滑り防止加工床材１０のクッションフロア１５の裏面に滑り防止加工として設ける防滑層１６ｂは、ポリフォレフィン系樹脂パウダーをドクターコーティングもしくはパウダースプレーによる散布で塗布し、この塗布面から加熱溶融し、冷却された金属ニップロールで焼結して粘着層を形成することでも加工される。
【００４７】
この防滑層１６ｂを構成するポリフォレフィン系樹脂としては、ＥＶＡ（エチレン−酢酸ビニル共重合体）、ＥＥＡ（エチレン−エチルアクリレート共重合体）…などを使用することができる。
【００４８】
この防滑層１６ｂは、例えばポリオレフィン系樹脂としてＥＶＡ（エチレン−酢酸ビニル共重合体）（Ｖａコンテント＝５〜３０％）、ＥＥＡ（エチレン−エチルアクリレート共重合体）（ＭＭＡコンテント＝５〜３０％）で構成されたものを用い、従来のクッションフロア１５の裏面にこれらの樹脂パウダーをドクターコティングし、加熱焼結して粘着層とすることで滑り防止加工が施される。
【００４９】
この防滑層１６ｂとして塗布するポリフォレフィン系樹脂パウダーの塗布量は、例えば５０〜５００ｇ／ｍ２  程度とされ、通常のクッションフロア１５の厚さが１．８〜２０ｍｍ程度であり、厚さの変化はほとんどなく、非発泡層であるので強度もあり、耐久性も確保できる。
【００５０】
このようなポリフォレフィン系樹脂をパウダーコーティング・焼結して防滑層１６ｂを加工・形成した滑り防止加工床材１０では、その粘着性（タック）によって床面に置き敷きした場合の滑りを防止でき、床面としてフローリング、カーペット、畳、クッションフロアのいずれの上に置き敷きした場合でも防滑効果を発揮する。
【００５１】
したがって、この滑り防止加工床材１０によれば、置き敷きすることでだれでも簡単に、部屋の模様替えをする感覚で床材の張り替えができる。
【００５２】
また、畳やカーペットの上にこの滑り防止加工床材１０を置き敷きするようにすれば、クッションフロア１５の表面層１４によって床面に落とした食べこぼしや汚れを水拭きなどで簡単に拭き取ることができ、畳やカーペットの汚れなどから保護することができる。
【００５３】
【実施例】
次に、この発明の滑り防止加工床材の実施例について具体的に説明するが、この発明はこれら実施例に何等限定するものでない。
ここでは、厚さ１．８ｍｍの２０ｃｍ×３０ｃｍのクッションフロアの裏面に種々の滑り防止加工による防滑層を形成して試験片とし、下地として用意したフローリング、カーペット、畳、クッションフロアのそれぞれの上に試験片を置き敷きした場合の防滑性能を測定した。
【００５４】
この防滑性能の測定には、図２に示す試験装置を用い、台上に固定した下地の上に試験片を載せ、５００ｇの重りを置き、試験片の端部をクリップで挾み、オートグラフで水平方向に引っ張り、引張り負荷をオートグラフ（万能引張り試験器）で計測することで行った。
【００５５】
そして、総合的な評価を下記の５段階で行い、その値を表１中に示した。
2004156165.tif 000003
【００５６】
（実施例１）
防滑層として、塩・酢ビコポリマーである塩化ビニルペーストをクッションフロアの裏面に０．１ｍｍ塗布し、ゲル化して試験片とした。
この試験片を用い、上記防滑性能の測定を行い、その結果を表１に示す。
この試験片は、下地がフローリング、カーペット、畳、クッションフロアのいずれの場合でも防滑効果を発揮するが、特にフローリングやクッションフロアに対し、優れた防滑効果を発揮することが分かる。
【００５７】
（実施例２）
防滑層として、ＥＶＡ系ホットメルト樹脂（ＡＳ８１０−０５  アロンエバーグリップ社製）をクッションフロアの裏面に目付５０ｇ／ｍ２  でホットメルトロールコーティングして試験片とした。
この試験片を用い、上記防滑性能の測定を行い、その結果を表１に示す。
この試験片は、下地がフローリング、カーペット、畳、クッションフロアのいずれの場合でも防滑効果を発揮することが分かる。
【００５８】
（実施例３）
防滑層として、ポリオレフィン系樹脂と合成ゴム（ＡＳ８５５  アロンエバーグリップ社製）をクッションフロアの裏面に目付１００ｇ／ｍ２  でホットメルトロールコーティングして試験片とした。
この試験片を用い、上記防滑性能の測定を行い、その結果を表１に示す。
この試験片は、下地がフローリング、カーペット、畳、クッションフロアのいずれの場合でも防滑効果を発揮するが、畳に対してやや防滑効果が劣ることが分かる。
【００５９】
（実施例４）
防滑層として、ＥＶＡホットメルトパウダー（ミクロン６３３（ＶＡコンテント＝２５％）  中部マイクロ社製）をクッションフロアの裏面に目付１５０ｇ／ｍ２  でコーティングし、焼結して試験片とした。
この試験片を用い、上記防滑性能の測定を行い、その結果を表１に示す。
この試験片は、下地がフローリング、カーペット、畳、クッションフロアのいずれの場合でも防滑効果を発揮するが、カーペットに対してやや防滑効果が劣ることが分かる。
【００６０】
（実施例５）
防滑層として、ＥＥＡホットメルトパウダー（ＰＥＳ２２０（ＥＡコンテント＝２５％、ＭＩ＝２０）  日本ユニカー社製）をクッションフロアの裏面に目付１５０ｇ／ｍ２  でコーティングし、焼結して試験片とした。
この試験片を用い、上記防滑性能の測定を行い、その結果を表１に示す。
この試験片は、下地がフローリング、カーペット、畳、クッションフロアのいずれの場合でも防滑効果を発揮するが、クッションフロアに対してやや防滑効果が劣ることが分かる。
【００６１】
（実施例６）
防滑層として、ＥＥＡホットメルトパウダー（ＰＥＳ２５０（ＥＡコンテント＝２５％、ＭＩ＝２５０）  日本ユニカー社製）をクッションフロアの裏面に目付１５０ｇ／ｍ２  でコーティングし、焼結して試験片とした。
この試験片を用い、上記防滑性能の測定を行い、その結果を表１に示す。
この試験片は、下地がフローリング、カーペット、畳、クッションフロアのいずれの場合でも防滑効果を発揮することが分かる。
【００６２】
（実施例７）
防滑層として、ＥＭＡ樹脂（ＲＢ＝５２００（ＭＡコンテント＝２０％）  日本ポリオレフィン社製）をクッションフロアの裏面に押出ラミネート機で厚さ５０μｍで押出コーティングして試験片とした。
この試験片を用い、上記防滑性能の測定を行い、その結果を表１に示す。
この試験片は、下地がフローリング、カーペット、畳、クッションフロアのいずれの場合でも防滑効果を発揮するが、カーペットに対する防滑効果がやや劣ることが分かる。
【００６３】
（実施例８）
防滑層として、ＥＥＡ樹脂（Ａ７０３（ＥＡコンテント＝２５％）  三井デュポンポリケミカル社製）をクッションフロアの裏面に押出ラミネート機で厚さ３０μｍで押出コーティングして試験片とした。
この試験片を用い、上記防滑性能の測定を行い、その結果を表１に示す。
この試験片は、下地がフローリング、カーペット、畳、クッションフロアのいずれの場合でも防滑効果を発揮するが、フローリングに対する防滑効果が優れていることが分かる。
【００６４】
（比較例１）
防滑層をなにも形成しないクッションフロアだけのものを比較例として用い、試験片とした。
この試験片を用い、上記防滑性能の測定を行い、その結果を表１に示す。
この試験片は、下地がフローリング、カーペット、畳、クッションフロアのいずれの場合でも防滑効果が極めて低いことが分かる。
【００６５】
【表  １】
2004156165.tif 000004
【００６６】
【発明の効果】
以上、一実施の形態とともに具体的に説明したようにこの発明の請求項１記載の滑り防止加工床材によれば、基材層上に発泡層と表面層を設けた床材の裏面に、非発泡合成樹脂の防滑層を設けるようにしたので、厚い特殊な層を設けることなく滑りを防止することができ、段差が発生せず、簡単に敷いたり、取り外すことでだれでも模様替えができ、取り除いた場合にもあとが残らず、再度使用することもできる。
【００６７】
また、この発明の請求項２記載の滑り防止加工床材によれば、前記防滑層を、塩化ビニル・酢酸ビニルペーストをゲル化してシート状として構成したので、この防滑層により厚い特殊な層を設けることなく滑りを防止することができ、段差が発生せず、簡単に敷いたり、取り外すことでだれでも模様替えができ、取り除いた場合にもあとが残らず、再度使用することもできる。
【００６８】
さらに、この発明の請求項３記載の滑り防止加工床材によれば、前記防滑層を、オレフィン系樹脂を押出ラミネートコーティグまたはホットメルトロールコーターでコーティングして構成したので、この防滑層によっても厚い特殊な層を設けることなく滑りを防止することができ、段差が発生せず、簡単に敷いたり、取り外すことでだれでも模様替えができ、取り除いた場合にもあとが残らず、再度使用することもできる。
【００６９】
また、この発明の請求項４記載の滑り防止加工床材によれば、前記防滑層を、オレフィン系樹脂のパウダを散布・塗布し、加熱焼結して構成したので、この防滑層によっても厚い特殊な層を設けることなく滑りを防止することができ、段差が発生せず、簡単に敷いたり、取り外すことでだれでも模様替えができ、取り除いた場合にもあとが残らず、再度使用することもできる。
【図面の簡単な説明】
【図１】この発明の滑り防止加工床板をクッションフロアに適用した一実施の形態にかかる概略断面図である。
【図２】この発明の滑り防止加工床板の防滑効果の評価に用いた試験装置の概略構成図である。
【符号の説明】
１０  滑り防止加工床板
１１  基材層
１２  発泡層
１３  印刷層
１４  透明樹脂層
１５  クッションフロア
１６  防滑層
１６ａ  防滑層
１６ｂ  防滑層
【図１】
2004156165.tif 000005
【図２】
2004156165.tif 000006